Brevet FR3069096A1 (20190118)

REVENDICATIONS1. Procédé de fabrication d'un aimant permanent comprenant au moins les étapes successives suivantes : a) Préparation d'une pièce comprenant des particules (1) et un liant organique ou un lubrifiant, b) Réalisation d'un premier traitement thermique à une première température Td de manière à éliminer le liant organique ou le lubrifiant, c) Réalisation d'un second traitement thermique à une deuxième température Tt, supérieure à la première température Td, de manière à fritter les particules pour obtenir l'aimant permanent, caractérisé en ce que les particules (1) comprennent un coeur (2) recouvert par un revêtement métallique (3), le coeur (2) étant en un matériau magnétique à base de terres rares, tel que NdFeB, ou SmCo, ou en un matériau non magnétique à base de terres rares susceptible de former un matériau magnétique par réaction avec le revêtement métallique (3) lors de l'étape de c).\n<CLM>\1\tProcédé selon la revendication 1, caractérisé en ce que le coeur (2) de la particule (1) est en SmCo et en ce que le revêtement métallique (3) comprend une première couche (4) en cobalt, en fer ou en cuivre.\n<CLM>\1\tProcédé selon la revendication 1, caractérisé en ce que le coeur (2) de la particule (1) est en NdFeB et en ce que le revêtement métallique (3) comprend une première couche (4) en cobalt, en nickel, en cuivre, en aluminium ou en fer.\n<CLM>\1\tProcédé selon l'une quelconque des revendications précédentes, caractérisé en ce que le revêtement métallique (3) comprend une première couche (4) en cobalt et une deuxième couche (5) en cuivre. 25\n<CLM>\1\tProcédé selon la revendication précédente, caractérisé en ce que le revêtement métallique (3) comprend, en outre, une troisième couche (6) en fer, disposée entre la première couche (1) et le coeur (2) de la particule (1). 5\n<CLM>\1\tProcédé selon l'une quelconque des revendications précédentes, caractérisé en ce que le revêtement métallique (3) a une épaisseur allant de 5nm à 100nm, de préférence de 10nm à 50nm et, encore plus préférentiellement, de 10nm à 30nm. 10\n<CLM>\1\tProcédé selon l'une quelconque des revendications précédentes, caractérisé en ce que les particules (1) ont un diamètre de 11.1.m à 7p.m, et, de préférence, de 3p.m à 5gm pour un coeur en NdFeB.\n<CLM>\1\tProcédé selon l'une quelconque des revendications 1 à 6, 15 caractérisé en ce que les particules (1) ont un diamètre de 1 à 20pm et, de préférence, de 1 à 10pm pour un coeur en SmCo.\n<CLM>\1\tProcédé selon l'une quelconque des revendications 1 à 8, caractérisé en ce que, lors de l'étape a), la pièce est préparée par injection de poudres 20 dans un moule.\n<CLM>\1\tProcédé selon l'une quelconque des revendications 1 à 8, caractérisé en ce que, lors de l'étape a), la pièce est préparée par stéréolithographie. 25\n<CLM>\1\tProcédé selon l'une quelconque des revendications 1 à 8, caractérisé en ce que, lors de l'étape a), la pièce est préparée par projection de liant sur lit de poudre.\n<CLM>\1\tProcédé selon l'une quelconque des revendications 1 à 8, caractérisé en ce que, lors de l'étape a), la pièce est préparée par compaction. 26\n<CLM>\1\tProcédé selon l'une quelconque des revendications précédentes, caractérisé en ce que la température Td est comprise dans la gamme allant de 100°C à 600°C. 5\n<CLM>\1\tProcédé selon l'une quelconque des revendications précédentes, caractérisé en ce que la température Tf est comprise dans la gamme allant de 700°C à 1350°C.\n<CLM>\1\tParticule (1) comprenant un coeur (2) recouvert par un 10 revêtement métallique (3), le coeur étant en un matériau magnétique à base de terre rare, tel que NdFeB, ou SmCo, ou en un matériau non magnétique à base de terres rares susceptible de former un matériau magnétique par réaction avec le revêtement métallique (3). 15\n<CLM>\1\tParticule (1) selon la revendication 15, caractérisée en ce que le coeur (2) de la particule (1) est en SmCo et en ce que le revêtement métallique (3) comprend une première couche (4) en cobalt, en fer ou en cuivre.\n<CLM>\1\tParticule (1) selon la revendication 15, caractérisée en ce que le 20 coeur (2) de la particule (1) est en NdFeB et en ce que le revêtement métallique (3) comprend une première couche (4) en aluminium, en fer, en cobalt, en nickel ou en cuivre.\n<CLM>\1\tParticule (1) selon l'une des revendications 15 à 17, caractérisée 25 en ce que le revêtement métallique (3) comprend une première couche (4) en cobalt, ou en cobalt et nickel, ou en nickel, et une deuxième couche (5) en cuivre.\n<CLM>\1\tParticule selon la revendication 18, caractérisée en ce que le revêtement métallique (3) comprend, en outre, une troisième couche (6) en fer, disposée 30 entre la première couche (4) et le coeur (2) de la particule (1).